(57)【要約】【課題】アルカリフリーで、従来のアルカリ含有のセメント急結材と同等以上の急結性状を有するセメント急結材及びそれを用いたセメント組成物を提供する。【解決手段】（１）２００〜８００℃の高温雰囲気で炭酸化してなる、炭酸成分を含むＣａＯ-Ａｌ２Ｏ３系クリンカーと、アルミニウム化合物を含有してなるセメント急結材。（２）炭酸成分を含むＣａＯ-Ａｌ２Ｏ３系クリンカーが、ＣａＯを３９．９〜７０％、Ａｌ２Ｏ３を２９．９〜６０%、炭酸成分をＣＯ２換算で０．１〜５％含有する（１）のセメント急結材、（３）セメントに（１）又は（２）のセメント急結材を配合してなるセメント組成物、である。【選択図】なし【特許請求の範囲】
【請求項１】
２００〜８００℃の高温雰囲気で炭酸化してなる、炭酸成分を含むＣａＯ-Ａｌ２Ｏ３系クリンカーと、アルミニウム化合物を含有してなるセメント急結材。
【請求項２】
炭酸成分を含むＣａＯ-Ａｌ２Ｏ３系クリンカーが、ＣａＯを３９．９〜７０％、Ａｌ２Ｏ３を２９．９〜６０%、炭酸成分をＣＯ２換算で０．１〜５％含有してなる請求項１記載のセメント急結材。
【請求項３】
セメントに請求項１又は２記載のセメント急結材を配合してなるセメント組成物。
【発明の詳細な説明】
【技術分野】
【０００１】
本発明は、土木・建築分野で使用されるセメント急結材及びそれを用いたセメント組成物に関する。
【背景技術】
【０００２】
世界的に見ると、セメントの生産量は増加しており、急速にインフラ整備が進められている。特に、中国や東南アジアでの建設が目覚しい。インフラ整備が急がれる国において、使用する材料としても早期に強度発現を可能とする材料が求められている。
【０００３】
その一例として、トンネル掘削時に使用されるセメント急結材がある。
トンネルの吹付け工法等に使用されるセメント急結材としては、カルシウムアルミネートを主成分とし、その他に、炭酸ナトリウムやアルミン酸ナトリウムを含有するものなど、これまでに数多く提案されている（特許文献１〜５）。
これらのセメント急結材に含まれる炭酸ナトリウムやアルミン酸ナトリウムはカルシウムアルミネートの反応を助長したり、それ自身がゲル化してごく初期のこわばりを与えるものであり、セメント急結材には欠くことのできない成分であると考えられている。
しかしながら、ナトリウムなどのアルカリ金属はコンクリート中の骨材と反応し、アルカリシリケートゲルを生成して膨潤し、膨張破壊を招く、いわゆる、アルカリ骨材反応を引き起こすという課題があった。
また、アルカリフリーであって、アルカリ金属を含有する急結材と同等以上の急結性状を有する急結材が開発されているものの（特許文献６）、液体と粉体を併用することや強酸性物質を使用することから、より簡便で安全な材料が求められていた。
【先行技術文献】
【特許文献】
【０００４】
【特許文献１】特公昭５６−２７４５７号公報
【特許文献２】特公平０５−３９８９９号公報
【特許文献３】特公平０７−６８０５７号公報
【特許文献４】特開昭６３−２０６３４１号公報
【特許文献５】特開昭６３−２３６７４１号公報
【特許文献６】特開２００２−２４９３５２号公報
【発明の開示】
【発明が解決しようとする課題】
【０００５】
本発明者は、このような状況を鑑み、前記課題を解消すべく種々検討した結果、ＣａＯ-Ａｌ２Ｏ３系クリンカーに特定の処理を施すと水和活性が高くなり、それを用いたセメント急結材はアルカリを添加することなく、従来のアルカリ含有のセメント急結材と同等以上の急結性状を有することを知見し、本発明を完成するに至った。
【課題を解決するための手段】
【０００６】
本発明は、（１）２００〜８００℃の高温雰囲気で炭酸化してなる、炭酸成分を含むＣａＯ-Ａｌ２Ｏ３系クリンカーと、アルミニウム化合物を含有してなるセメント急結材。（２）炭酸成分を含むＣａＯ-Ａｌ２Ｏ３系クリンカーが、ＣａＯを３９．９〜７０％、Ａｌ２Ｏ３を２９．９〜６０％、炭酸成分をＣＯ２換算で０．１〜５％含有する（１）のセメント急結材、（３）セメントに（１）又は（２）のセメント急結材を配合してなるセメント組成物、である。
【発明の効果】
【０００７】
本発明により、アルカリフリーで、従来のアルカリ含有のセメント急結材と同等以上の急結性状を有するセメント急結材及びそれを用いたセメント組成物を提供することができる。
【発明を実施するための形態】
【０００８】
以下、本発明を詳細に説明する。
なお、本発明で使用する部や％は、特に規定のない限り質量基準である。
また、本発明のセメント組成物とは、セメント組成物、モルタル組成物、コンクリート組成物を総称するものである。
【０００９】
本発明で使用する、炭酸成分を含むＣａＯ-Ａｌ２Ｏ３系クリンカーは、基材としてカルシウムアルミネートを使用し、高温下で炭酸ガスと反応させて合成する。
クリンカーは、通常、５〜３０ｍｍ位の大きさの塊であり、粉砕して使用されるが、本発明の云うクリンカーとは、塊状、粉状などを総称するものである。
カルシウムアルミネートは、カルシアを含む原料と、アルミナを含む原料とを混合して、キルンでの焼成や、電気炉での溶融等の熱処理をして得られる、ＣａＯとＡｌ２Ｏ３とを主たる成分とし、水和活性を有する物質の総称であり、ＣａＯ及び／又はＡｌ２Ｏ３の一部が、アルカリ金属酸化物、アルカリ土類金属酸化物、酸化ケイ素、酸化チタン、酸化鉄、アルカリ金属ハロゲン化物、アルカリ土類金属ハロゲン化物、アルカリ金属硫酸塩、及びアルカリ土類金属硫酸塩等と置換した化合物、あるいは、ＣａＯとＡｌ２Ｏ３とを主成分とするものに、これらが少量固溶した物質である。
なお、本発明の効果を阻害しない範囲でＣａＯ、Ａｌ２Ｏ３、ＣＯ２以外のその他の成分を含有しても構わない。その他の成分としては、ＳｉＯ２、Ｆｅ２Ｏ３、ＭｇＯ、ＴｉＯ２、ＺｒＯ２、ＭｎＯ、Ｐ２Ｏ５、Ｎａ２Ｏ、Ｋ２Ｏ、Ｌｉ２Ｏ、硫黄、フッ素、塩素や水分等の強熱減量成分等が挙げられる。その他の成分の含有量は、通常、０〜１０％の範囲である。
鉱物形態としては結晶質、非晶質いずれであってもよい。結晶質の具体例としては、例えば、ＣａＯをＣ、Ａｌ２Ｏ３をＡ、Ｒ２Ｏ（Ｎａ２Ｏ、Ｋ２Ｏ、Ｌｉ２Ｏ）をＲとすると、Ｃ３Ａやこれにアルカリ金属が固溶したＣ１４ＲＡ５、ＣＡやＣ１２Ａ７やＣ１１Ａ７ＣａＦ２、Ｃ４Ａ・Ｆｅ２Ｏ３、及びＣ３Ａ３・ＣａＳＯ４等が挙げられる。
カルシウムアルミネートを製造する熱処理方法は、特に限定されるものではないが、例えば、ロータリーキルンや電気炉等を使用する方法が挙げられ、原料の熱処理温度は特に限定されるものではないが、通常、１０００〜１７００℃程度で行われる。
本発明の炭酸成分を含むＣａＯ-Ａｌ２Ｏ３系クリンカーの化学成分は、ＣａＯを３９．９〜７０％、Ａｌ２Ｏ３を２９．９〜６０％、炭酸成分をＣＯ２換算で０．１〜５％含有することが好ましく、ＣａＯが４５〜６５％、Ａｌ２Ｏ３が３５〜５５%、炭酸成分はＣＯ２換算で０．１〜５％であることが好ましい。この成分範囲にないと、充分な急結性状が得られない場合がある。
【００１０】
本発明で使用する、炭酸成分を含むＣａＯ-Ａｌ２Ｏ３系クリンカーは、カルシウムアルミネートを炭酸ガスで処理する前に粉砕処理し、ブレーン比表面積で４０００〜９０００ｃｍ２／ｇに調製することが好ましい。カルシウムアルミネートの粉末度が、ブレーン比表面積で４０００ｃｍ２／ｇ以下では、十分な急結性が得られない場合や、低温での強度発現性が十分でない場合がある。また、９０００ｃｍ２／ｇを超えても更なる効果の増進が期待できない。
【００１１】
カルシウムアルミネートの炭酸ガスでの処理方法は特に限定されるものではなく、カルシウムアルミネートを炭酸ガスに接触させることで合成できるが、特に、２００〜８００℃の高温雰囲気で炭酸ガスと接触させることが、水和活性を高める観点から好ましい。
なお、カルシウムアルミネートの炭酸化はクリンカーを粉砕しながら炭酸化しても良いし、クリンカーを粉砕してから炭酸化しても良い。
本発明のＣａＯ-Ａｌ２Ｏ３系クリンカーを炭酸化処理に使用する容器は、特に限定されるものではなく、クリンカーと炭酸ガスを接触させ反応させることが出来ればよく、電気炉でも良いし、流動層式加熱炉でも良いし、クリンカーを粉砕するミルでも良い。
本発明で使用する、炭酸成分を含むＣａＯ-Ａｌ２Ｏ３系クリンカーに含まれる炭酸成分は、無機炭素分析法によって測定することができる。クリンカーに塩酸をかけ、発生するＣＯ２を吸収液に吸収させ、滴定法によって定量することができる。具体的な装置としては、日本アンス株式会社製「クーロメーター」などを用いることができる。
また、炭酸成分を含むＣａＯ-Ａｌ２Ｏ３系クリンカーであるかどうかは電子顕微鏡などによって確認することができる。具体的には、クリンカー表面に電子線を照射したり、クリンカーを樹脂で包埋し、アルゴンイオンビームで表面処理を行い、粒子断面の組織を観察するとともに、元素分析を行うことで、ＣａＯ、Ａｌ２Ｏ３、炭酸成分を含んでいるか確認することができる。
【００１２】
本発明のセメント急結材では、２００〜８００℃の高温雰囲気で炭酸化した炭酸成分を含むＣａＯ-Ａｌ２Ｏ３系クリンカーにアルミニウム化合物を併用する。
本発明で使用するアルミニウム化合物の具体例としては、例えば、酸化アルミニウム、水酸化アルミニウム、塩化アルミニウム、硫酸アルミニウム、塩基性硫酸アルミニウム、硝酸アルミニウム、亜硝酸アルミニウム、及びオキシ水酸化アルミニウムなどのアルミニウム化合物等が挙げられる。
本発明では、これらのうちの一種又は二種以上を使用することができるが、塩素を含まず、鉄筋コンクリート構造物への使用も可能である面から、硫酸アルミニウム、塩基性硫酸アルミニウム、硝酸アルミニウム、亜硝酸アルミニウムが好ましい。
【００１３】
アルミニウム化合物の使用量は、炭酸成分を含むＣａＯ-Ａｌ２Ｏ３系クリンカーとアルミニウム化合物の合計１００部中、１０〜５０部が好ましく、２０〜４０部がより好ましい。これらの範囲外では凝結の始発終結ともに遅くなる場合がある。
【００１４】
セメント急結材の使用量は、セメントとセメント急結材からなるセメント組成物１００部中、３〜１５部が好ましく、５〜１０部がより好ましい。３部未満では充分な凝結促進効果が得られない場合があり、１５部を超えて使用しても更なる効果の増進が期待できない場合がある。
【００１５】
本発明で使用するセメントとしては、普通、早強、超早強、低熱、及び中庸熱等の各種ポルトランドセメント、これらポルトランドセメントに、高炉スラグ、フライアッシュ、シリカ、又は石灰石微粉等を混合した各種混合セメント、並びに、廃棄物利用型セメント、いわゆるエコセメント等が挙げられる。これらの中では、練り混ぜ性及び強度発現性の点で、普通ポルトランドセメント又は早強ポルトランドセメントが好ましい。
【００１６】
本発明では、石灰石微粉末、高炉徐冷スラグ微粉末、下水汚泥焼却灰やその溶融スラグ、都市ゴミ焼却灰やその溶融スラグ、パルプスラッジ焼却灰等の混和材料、減水剤、ＡＥ減水剤、高性能減水剤、高性能ＡＥ減水剤、消泡剤、増粘剤、防錆剤、防凍剤、収縮低減剤、ポリマー、凝結調整剤、ベントナイト等の粘土鉱物、セッコウ、並びに、ハイドロタルサイトなどのアニオン交換体等のうちの１種又は２種以上を、本発明の目的を実質的に阻害しない範囲で使用することが可能である。
【００１７】
本発明で使用する練り混ぜ水量は特に限定されるものではないが、通常、水／セメント組成物比で２５〜７０％が好ましく、３０〜５０％がより好ましい。これらの範囲外では施工性が大きく低下したり、強度が低下したりする場合がある。
【実施例】
【００１８】
以下に実験例を挙げて本発明をさらに具体的に説明するが、本発明はこれら実験例に限定されるものではない。
【００１９】
「実験例１」
表１に示す、クリンカー及びアルミニウム化合物を配合してセメント急結材を調製した。セメント１００部、砂３００部、及び水６０部を混練してモルタルを調製した後、セメントとセメント急結材からなるセメント組成物１００部中、セメント急結材７部を添加して１０秒間混練し混練物を作製し、その凝結時間を測定した。結果を表１に併記する。なお、市販されているアルカリを含有するセメント急結材についても同様に試験を行った。
【００２０】
＜使用材料＞
セメント：市販の普通ポルトランドセメント
クリンカーＡ：ＣａＯ６３．６％、Ａｌ２Ｏ３３４．４％、ＣＯ２０％、その他２．０％。１４５０℃焼成粉砕品。ブレーン比表面積６０００ｃｍ２／ｇ。
クリンカーＢ：クリンカーＡを炭酸ガスとして１００体積％のＣＯ２ガスをフローしながら６００℃雰囲気で炭酸ガス処理したもの。ＣａＯ６２．７％、Ａｌ２Ｏ３３３．８％、ＣＯ２１．５％、その他２．０％。ブレーン比表面積６０００ｃｍ２／ｇ。
クリンカーＣ：クリンカーＡを２０℃、湿度６０％ＲＨ雰囲気で１ヶ月間さらし、自然に炭酸化させたもの。ＣａＯ６３．５％、Ａｌ２Ｏ３３４．４％、ＣＯ２０．１％、その他２．０％、６０００ｃｍ２／ｇ。
クリンカーＤ：クリンカーＡを炭酸ガスとして１００体積％のＣＯ２ガスをフローしながら２００℃雰囲気で炭酸ガス処理したもの。ＣａＯ％６３．５、Ａｌ２Ｏ３３４．４％、ＣＯ２０．２％、その他１．９％、ブレーン比表面積６０００ｃｍ２／ｇ。
クリンカーＥ：クリンカーＡを炭酸ガスとして１００体積％のＣＯ２ガスをフローしながら４００℃雰囲気で炭酸ガス処理したもの。ＣａＯ％６３．２、Ａｌ２Ｏ３３４．３％、ＣＯ２０．６％、その他１．９％、ブレーン比表面積６０００ｃｍ２／ｇ。
クリンカーＦ：クリンカーＡを炭酸ガスとして１００体積％のＣＯ２ガスをフローしながら８００℃雰囲気で炭酸ガス処理したもの。ＣａＯ６２．７％、Ａｌ２Ｏ３３３．８％、ＣＯ２１．６％、その他１．９％、ブレーン比表面積６０００ｃｍ２／ｇ。
クリンカーＧ：クリンカーＡを炭酸ガスとして１００体積％のＣＯ２ガスをフローしながら１０００℃雰囲気で炭酸ガス処理したもの。ＣａＯ６３．６％、Ａｌ２Ｏ３３４．４％、ＣＯ２０％、その他２．０％、ブレーン比表面積６０００ｃｍ２／ｇ。
アルミニウム化合物イ：硫酸アルミニウム１８水和物、市販品
アルミニウム化合物ロ：硝酸アルミニウム９水和物、市販品
市販品α：市販のセメント急結剤、アルカリ含有量１７％、主成分非晶質カルシウムアルミネート
市販品β：市販のセメント急結剤、アルカリ含有量２１％、主成分結晶質カルシウムアルミネート
水：水道水
細骨材：ケイ砂
【００２１】
＜測定方法＞
凝結時間：ＡＳＴＭ Ｃ ４０３に準じて、混練物を迅速に型枠に詰めプロクター貫入抵抗値を測定して凝結時間の始発と終結を測定した。
【００２２】
【表１】
2014218414.tif 000002
【００２３】
表１より、高温炭酸化処理したクリンカーＢ、Ｄ、Ｅ、Ｆを用いると凝結が促進され、市販品よりも終結時間が短くなることが分かる。一方、大気中で自然に炭酸化させたクリンカーＣや、１０００℃で炭酸化させたクリンカーＧでは、市販品よりも優れた凝結促進効果が得られない。
【産業上の利用可能性】
【００２４】
本発明の急結材は、アルカリ含有量が少なく、粉体のみで構成されており、アルカリ骨材反応の懸念がなく、セメントコンクリートの凝結硬化を促進せしめることができるなどの効果を奏する。